(57)【要約】【課題】  作業性、接着性に優れると同時に、毒性が少なく、同種または異種からなる少なくとも２枚の建築用板を貼り合わせることで優れた制振性能を示す塗布型制振材料組成物、及びそれを用いた制振性能に優れた建築用複合板を提供する。【解決手段】  （Ａ）加水分解性の珪素含有官能基を有する重合体、（Ｂ）スチレン系（共）重合体、（Ｃ）成分（Ａ）に対する硬化触媒、（Ｄ）可塑剤、及び（Ｅ）充填材を含有する塗布型制振材料組成物。【選択図】  図１
2006063190.tif 000002
【特許請求の範囲】
【請求項１】
（Ａ）加水分解性の珪素含有官能基を有する重合体、（Ｂ）スチレン系（共）重合体、（Ｃ）成分（Ａ）に対する硬化触媒、（Ｄ）可塑剤、及び（Ｅ）充填材、を含有することを特徴とする塗布型制振材料組成物。
【請求項２】
前記重合体（Ａ）が、シロキサン結合を形成することによって架橋しうる珪素含有官能基を有するオキシアルキレン重合体であることを特徴とする請求項１記載の塗布型制振材料組成物。
【請求項３】
前記重合体（Ａ）が、シロキサン結合を形成することによって架橋しうる珪素含有官能基を有するオキシアルキレン重合体及び（メタ）アクリル酸（共）重合体より成る組成物であることを特徴とする請求項１又は２記載の塗布型制振材料組成物。
【請求項４】
前記硬化触媒（Ｃ）が、シラノール縮合触媒であることを特徴とする請求項１〜３のいずれか１項記載の塗布型制振材料組成物。
【請求項５】
前記塗布型制振材料組成物の粘度が５０〜５００Ｐａ・ｓ（２３℃）の範囲内にあり、かつ前記スチレン系（共）重合体（Ｂ）の配合割合が、前記加水分解性の珪素含有官能基を有する重合体（Ａ）１００重量部に対して５０〜２００重量部にあり、かつ前記可塑剤（Ｄ）及び前記充填材（Ｅ）の配合比率が（Ｄ）／（Ｅ）＝０．１〜１．０であることを特徴とする請求項１〜４のいずれか１項記載の塗布型制振材料組成物。
【請求項６】
損失係数が０．１以上１．０以下であることを特徴とする請求項１〜５のいずれか１項記載の塗布型制振材料組成物。
【請求項７】
請求項１〜６のいずれか１項記載の塗布型制振材料組成物を、同種又は異種からなる少なくとも２枚の建築用板の間に介在させてなることを特徴とする建築用複合板。
【発明の詳細な説明】
【技術分野】
【０００１】
本発明は、塗布型制振材料組成物及び建築用複合板に関する。
【背景技術】
【０００２】
近年の住宅建築物などにおける高気密化・高断熱化の要求に伴い、建具及び外壁などの防音・遮音性能の向上に関する様々な研究が行われてきた。このため、近年の建築物においては、建具及び外壁などの防音・遮音性能の改善により、建物の外部から室内に伝搬する騒音は大きく低減し、この結果、室内の暗騒音レベルはかなりの低レベルに低下した。反面、このような室内暗騒音の低下は、室内で発生する騒音や、壁、床、天井を介して伝達する他室の騒音などについて、その存在を居住者などに認識または意識させる結果を招いている。たとえば室内ドアの開閉音、壁面衝撃音、歩行音、会話などの生活音や、室内電気製品、室内空調機器、喚起機器、音響機器、楽器などの室内音源から発生する音は、屋内の壁、床、天井を介して他室に騒音伝達し、これまでは暗騒音によりうち消されていたレベルの騒音までもが、居住者などに強く認識されまたは意識される現象が生じている。
【０００３】
他方、自動車の車体等に使用される制振性接着剤が知られている。制振材はその振動吸収能力により振動を制振することを意図したものである。このような制振材の制振効果を床材に適用し、固体振動音の発生を防止しようとする技術が、特許文献１などに開示されている。
【特許文献１】特開平９−２０３１５３号公報
【特許文献２】特願２００３−３８７４９３号
【特許文献３】特開２００４−１１５７７９号公報
【発明の開示】
【発明が解決しようとする課題】
【０００４】
しかしながら、従来から使用されているアクリルエマルジョン系接着剤では、適用は木質ボードなどの多孔質系のボードに限られ、且つその接着力も十分ではない（特許文献１及び２）。
【０００５】
本発明は、作業性、接着性に優れると同時に、毒性が少なく、同種または異種からなる少なくとも２枚の建築用板を貼り合わせることで優れた制振性能を示す塗布型制振材料組成物、及びそれを用いた建築用複合板を提供することを目的とする。
【課題を解決するための手段】
【０００６】
本発明の塗布型制振材料組成物は、（Ａ）加水分解性の珪素含有官能基を有する重合体、（Ｂ）スチレン系（共）重合体、（Ｃ）成分（Ａ）に対する硬化触媒、（Ｄ）可塑剤、及び（Ｅ）充填材を含有することを特徴とする。
【０００７】
前記重合体（Ａ）が、シロキサン結合を形成することによって架橋しうる珪素含有官能基を有するオキシアルキレン重合体であることが好ましい。また、前記重合体（Ａ）が、シロキサン結合を形成することによって架橋しうる珪素含有官能基を有するオキシアルキレン重合体及び（メタ）アクリル酸（共）重合体より成る組成物であることが好適である。なお、本願明細書において、アクリルとメタクリルを併せて（メタ）アクリルと称する。
【０００８】
前記硬化触媒（Ｃ）が、シラノール縮合触媒であることが好ましい。
【０００９】
前記塗布型制振材料組成物の粘度が５０〜５００Ｐａ・ｓ（２３℃）の範囲内にあり、かつ前記スチレン系（共）重合体（Ｂ）の成分の配合割合が、前記加水分解性の珪素含有官能基を有する重合体（Ａ）１００重量部に対して５０〜２００重量部にあり、かつ前記可塑剤（Ｄ）及び前記充填材（Ｅ）の配合比率が（Ｄ）／（Ｅ）＝０．１〜１．０であることが好適である。
【００１０】
前記塗布型制振材料組成物の損失係数が０．１以上１．０以下であることが好ましい。なお、本発明において、損失係数は、２枚の木質合板（日本農林規格（ＪＡＳ）に規定する普通合板１類（ラワン合板）、厚さ１２ｍｍ、縦３００ｍｍ、横３００ｍｍ）の間に該塗布型制振材料組成物（塗布量５００ｇ／ｍ2）を介在させてなる試験体の損失係数（損失係数算出方法：半値幅法、測定温度２３℃）を測定したものとする。
【００１１】
本発明の建築用複合板は、本発明の塗布型制振材料組成物を、同種又は異種からなる少なくとも２枚の建築用板の間に介在させてなることを特徴とする。
【発明の効果】
【００１２】
本発明の建築用複合板は、塗布型制振材料組成物を、同種または異種からなる少なくとも２枚の建築用板で貼り合わせたものであり、一方の建築用板に伝わった振動を抑制し急速に収束するので、音の伝播を抑えることができ、天井や、床あるいは壁の遮音に好適に使用できる。
【００１３】
本発明の塗布型制振材料組成物は作業性、接着性に優れると同時に毒性が少なく、特に石膏ボード、合板、パーティクルボード、繊維板、木毛セメント板、フレキシブル板、ケイ酸カルシウム板、コンクリート、スレート、ＡＬＣ板、鋼板等を貼り合わせることで、建築用複合板に制振性能を付与する制振材として好適に用いられる。
【発明を実施するための最良の形態】
【００１４】
以下に本発明の実施の形態を添付図面に基づいて説明するが、図示例は例示的に示されるもので、本発明の技術思想から逸脱しない限り種々の変形が可能なことはいうまでもない。
【００１５】
図１は本発明の建築用複合板の一例を示す断面図である。図１に示した如く、本発明の建築用複合板１０は、少なくとも２枚の建築用板１２（１２ａ，１２ｂ）を本発明の塗布型制振材料組成物１４で貼り合わせることを特徴とする。
【００１６】
前記建築用板１２は、同種のものでも異種のものでもよく、この建築用複合板の用途に応じて適宜選択される。例えば、天井あるいは壁に用いられる建築用複合板については、２枚の石膏ボードを積層して構成し、また床用の建築用複合板については、木質合板と石膏ボードを積層して構成する等である。なお、図１では２枚（すなわち２層）の建築用板を用いた例を示したが、３枚以上の建築用板を用いても良く、建築用板の数は特に限定されず、建築用複合板の用途、用いる建築用板の種類及び剛性等によって、所要の厚みあるいは剛性になる枚数（多層）となるように、必要に応じて適宜選択すればよい。
【００１７】
前記建築用板１２としては、例えば、石膏ボード、合板、パーティクルボード、繊維板、木毛セメント板、フレキシブル板、ケイ酸カルシウム板、コンクリート、スレート、ＡＬＣ板、鋼板等が挙げられる。
【００１８】
前記塗布型制振材料組成物１４は、この建築用複合板１０に振動が加わった際、その振動を速やかに収束させて音が伝わりにくくするためのもので、（Ａ）加水分解性の珪素含有官能基を有する重合体、（Ｂ）スチレン系（共）重合体、（Ｃ）成分（Ａ）に対する硬化触媒、（Ｄ）可塑剤、及び（Ｅ）充填材を含有する本発明の塗布型制振材料組成物が用いられる。本発明の塗布型制振材料組成物は、２３℃における粘度が５０Ｐａ・ｓ以上５００Ｐａ・ｓ以下であることが好ましい。
【００１９】
この塗布型制振材料組成物１４の塗布量は、貼り合わせる面全体に満遍なく層を形成する量とされ、特に貼り合わせる面間に空隙を生じない量とするのが好ましい。具体的には、３００〜１０００ｇ／ｍ2の塗布量が好ましく、更に好ましくは５００〜７００ｇ／ｍ2ある。
【００２０】
本発明の塗布型制振材料組成物において、損失係数（η）がη＝０．１〜１．０の範囲内の硬化物性を有することが好ましい。なお、本発明において、損失係数（η）は下記のように測定するものとする。
〈損失係数の測定方法〉
建築用複合板の損失係数の測定方法の模式的説明図を図２に示す。図２（ａ）は試験時の試験体の上面斜視説明図であり、図２（ｂ）は測定装置の横面説明図である。図２において、２０は試験体であり、厚さ１２ｍｍ、縦３００ｍｍ、横３００ｍｍの木質合板２枚（３０ａ，３０ｂ）を本発明の塗布型制振材料組成物１４（塗布量：５００ｇ／ｍ2）で貼り合わせた複合板（３００ｍｍ×３００ｍｍ）である。
【００２１】
２３℃に保たれた恒温室内に試験体２０を１時間以上放置した後、図２に示した如く、厚さ６０ｍｍのウレタンフォーム２２上に水平に試験体２０を設置し、試験体２０の対角線上の角から５０ｍｍの位置に加速度ピックアップ２６を取付ける。試験体２０の中心部２０ａをインパクトハンマー２４で加振し、測定器２８を用いて応答信号を測定し、その応答関数の１時共振点における損失係数（η）を半値幅法により求める。測定器２８としては、高速フーリエ変換アナライザー（ＦＦＴアナライザ）が用いられる。
【００２２】
本発明において、（Ａ）成分として用いられる加水分解性の硅素含有官能基を有する重合体としては、従来公知のものを広く使用でき、例えば特許文献３に例示されている重合体を用いることができる。前記重合体（Ａ）としては、具体的には、シロキサン結合を形成することによって架橋しうる珪素含有官能基を有し、主鎖がポリオキシアルキレン系重合体、ビニル変性ポリオキシアルキレン系重合体、ビニル系重合体、ポリエステル重合体、（メタ）アクリル系重合体、またはこれらの共重合体であるもの、並びにこれらの混合物等が挙げられ、特に、シロキサン結合を形成することによって架橋しうる珪素含有官能基を有するオキシアルキレン重合体や、シロキサン結合を形成することによって架橋しうる珪素含有官能基を有するオキシアルキレン重合体及び（メタ）アクリル酸（共）重合体より成る組成物が好ましい。
【００２３】
（Ｂ）成分であるスチレン系（共）重合体としては、従来公知のものを広く使用でき、特に限定されないが、例えば、スチレン、ビニルトルエン、α−メチルスチレン、クロルスチレン、スチレンスルホン酸及びその塩等のスチレン系単量体の１種以上を（共）重合して得られる（共）重合体が挙げられる。スチレン系重合体としては、具体的には、三井化学（株）製の商品名：ＦＴＲ−８１００及びＦＴＲ−８１２０等を用いることができる。また、スチレン系共重合体として、スチレン系単量体の１種以上と、これと共重合可能な他の単量体の１種以上とを共重合させて得られる共重合体を用いることも可能である。共重合可能な単量体としては、特に限定されないが、例えば、１−ヘプテン、エチル−１−ブテン及びメチル−１−ノネン等の炭素原子数が２〜１２のα−オレフィン類；１，４−ペンタジエン及びジシクロペンタジエン等の非共役ジエン類などの不飽和化合物が挙げられる。スチレン系共重合体としては、具体的には、三井化学（株）製の商品名：ＦＴＲ−６１００、ＦＴＲ−６１２５及びＦＴＲ−７１００等を用いることができる。上記スチレン系（共）重合体は、単独で用いても良く、２種以上併用しても良い。
【００２４】
（Ｂ）成分の配合割合は、成分（Ａ）１００重量部に対して、１０〜４００重量部用いることが好ましく、より好ましくは５０〜２００重量部、更に好ましくは７０〜２００である。
【００２５】
上記（Ｃ）硬化触媒としては、（Ａ）成分に対し硬化触媒の作用を示すものであれば特に限定されないが、シラノール縮合触媒を用いることが好ましい。シラノール縮合触媒としては、例えば、テトラブチルチタネート、テトラプロピルチタネート等のチタン酸エステル類；ジブチル錫ジラウレート、ジブチル錫マレエート、ジブチル錫ジアセテート、オクチル酸錫、ナフテン酸錫等の有機錫化合物：オクチル酸鉛；ブチルアミン、オクチルアミン、ラウリルアミン、ジブチルアミン、モノエタノールアミン、ジエタノールアミン、トリエタノールアミン、ジエチレントリアミン、トリエチレンテトラミン、オレイルアミン、シクロヘキシルアミン、ベンジルアミン、ジエチルアミノプロピルアミン、キシリレ
ンジアミン、トリエチレンジアミン、グアニジン、ジフェニルグアニジン、２，４，６−トリス（ジメチルアミノメチル）フェノール、モルホリン、Ｎ−メチルモルホリン、１，８−ジアザビシクロ（５．４．０）ウンデセン−７（ＤＢＵ）等のアミン系化合物またはこれらとカルボン酸等との塩；過剰のポリアミンと多塩基酸とから得られる低分子量ポリアミド樹脂；過剰のポリアミンとエポキシ化合物との反応生成物；ｒ−アミノプロピルトリメトキシシラン、Ｎ−（β−アミノエチル）アミノプロピルメチルジメトキシシラン等のアミノ基を有するシランカップリング剤等の公知のシラノール縮合触媒が挙げられる。
【００２６】
（Ｃ）成分としてシラノール縮合触媒を用いる場合、シラノール縮合触媒の配合割合は、成分（Ａ）１００重量部に対して、０．１〜２０重量部用いることが好ましい。これらの硬化触媒は、単独で使用してもよく、２種以上を併用してもよい。
【００２７】
（Ｄ）成分である可塑剤としては、プロセスオイルまたは他の炭化水素類でポリマーと相溶するものであれば特に限定されるものではなく、公知各種の可塑剤が使用可能である。例えば、リン酸トリブチル、リン酸トリクレンジル等のリン酸エステル類；ジオクチルフレート（ＤＯＰ）、ジブチルフタレート、ブチルベンジルフタレートなどのフタル酸エステル類；グリセリンモノオレイン酸エステル等の脂肪酸一塩基酸エステル類；アジピン酸ジブチル、アジピン酸ジオクチル等の脂肪酸二塩基酸エステル類；ポリプロピレングリコール等のグリコールエステル類；脂肪族エステル類；エポキシ可塑剤類；ポリエステル系可塑剤；ポリエーテル類；ポリスチレン類などが挙げられる。これら可塑剤は単独または２種以上組み合わせて使用することができる。
【００２８】
（Ｄ）成分の配合割合は特に限定されないが、成分（Ａ）１００重量部に対して、２０〜３００重量部用いることが好ましく、更に好ましくは３０〜１５０重量部である。
【００２９】
（Ｅ）成分である充填材としては、従来公知の充填材を広く使用できるが、例えば、通常の炭酸カルシウム、カーボンブラック、クレー、タルク、酸化チタン、生石灰、カオリン、ゼオライト、珪藻土、塩化ビニルペーストレンジ、ガラスバルーン、塩化ビニリデン樹脂バルーン、アクリロニトリル・メタクリロニトリル樹脂バルーン等が挙げられ、単独または混合して使用できる。
【００３０】
（Ｅ）成分の配合割合は特に限定されないが、成分（Ａ）１００重量部に対して、５０〜１０００重量部用いることが好ましく、更に好ましくは１００〜５００重量部である。また、成分（Ｄ）と成分（Ｅ）の配合比率を（Ｄ）／（Ｅ）＝０．１〜１．０とすることが好ましい。
【００３１】
本発明の塗布型制振材料組成物には、上記した成分に加えて粘度、物性を調整するために必要に応じて、接着付与剤、粘着付与剤、安定剤、ワックス、老化防止剤、紫外線吸収剤、光安定剤、揺変剤、着色剤等の各種添加剤を配合することができる。
【００３２】
接着付与剤として、シランカップリング剤等、安定剤としてヒンダードフェノール系化合物、トリアゾール系化合物等を使用する。着色剤としては、チタンホワイト、カーボンブラック、ベンガラ等が挙げられる。
【００３３】
粘着付与剤としては、例えば、ロジンエステル樹脂、テルペン樹脂、テルペンフェノール樹脂、石油樹脂（脂肪族系、芳香族系、脂環族系、共重合系、クマロンインデン樹脂系）、アルキルフェノール樹脂、キシレン樹脂等が挙げられる。
【００３４】
本発明の塗布型制振材料組成物は、必要に応じて１液型とすることもできるし、２液型とすることもできる。
【実施例】
【００３５】
以下に実施例をあげて本発明をさらに具体的に説明するが、これらの実施例は例示的に示されるもので限定的に解釈されるべきでないことはいうまでもない。
【００３６】
（実施例１）
表１に示したように、（Ａ）加水分解性の珪素含有官能基を有する重合体としてサイリルＭＡ−４７０（鐘淵化学工業（株）製）を１００重量部、（Ｂ）スチレン系（共）重合体としてＦＴＲ−８１００（三井化学工業（株）製）：１００重量部、（Ｄ）可塑剤としてエクセノール３０２０（ポリプロピレングリコール：旭硝子（株）製）：１００重量部、（Ｅ）充填材としてカルファイン２００Ｍ（表面処理膠質炭酸カルシウム：丸尾カルシウム（株）製）を２５０重量部それぞれ配合し加熱溶融させた後、（Ｃ）硬化触媒としてＳＣＡＴ−２５（ジブチル錫ジアセチルアセテート：三共有機合成（株）製）：２重量部、シランカップリング剤であるＫＢＭ−６０３（Ｎ−β（アミノエチル）γ−アミノプロピルトリメトキシシラン：信越化学工業（株）製）：４重量部、及び水分吸収剤としてＫＢＭ−１００３（ビニルトリメトキシシラン：信越化学工業（株）製）を１重量部それぞれ添加して塗布型制振材料組成物を調製した。
【００３７】
【表１】
2006063190.tif 000003
【００３８】
表１における各配合物質の配合量は重量部で示され、＊１〜＊１０は次の通りである。
＊１：商品名；サイリルＭＡ−４７０（加水分解性の珪素含有官能基を有する重合体：鐘淵化学工業（株）製）
＊２：商品名；サイリルＳＡＴ−２００（加水分解性の珪素含有官能基を有する重合体：鐘淵化学工業（株）製）
＊３：商品名；ＦＴＲ−８１００（スチレン系重合体：三井化学工業（株）製）
＊４：商品名；ＦＴＲ−７１００（スチレン系共重合体：三井化学工業（株）製）
＊５：商品名；ＦＴＲ−６１００（スチレン系共重合体：三井化学工業（株）製）
＊６：商品名；ＳＣＡＴ−２５（ジブチル錫ジアセチルアセテート：三共有機合成（株）製）
＊７：商品名；エクセノール３０２０（ポリプロピレングリコール：旭硝子（株）製）
＊８：商品名；カルファイン２００Ｍ（表面処理軽質炭酸カルシウム：丸尾カルシウム（株）製）
＊９：商品名；ＫＢＭ−１００３（ビニルトリメトキシシラン：信越化学工業（株）製）
＊１０：商品名；ＫＢＭ−６０３（Ｎ−β（アミノエチル）γ−アミノプロピルトリメトキシシラン：信越化学工業（株）製）
【００３９】
（実験方法）
１）制振性能試験
図２で示した方法により損失係数を測定し、建築用複合板の制振効果を評価した。試験体は、厚み１２ｍｍ、縦３００ｍｍ、横３００ｍｍの木質合板２枚を上記得られた塗布型制振材料組成物で貼り合わせたものを用いた。塗布型制振材料組成物の塗布量は５００ｇ／ｍ2とした。
【００４０】
得られた試験体を２３℃に保たれた恒温室内にて１時間以上放置した後、厚み６０ｍｍ、縦３００ｍｍ、横３００ｍｍのウレタンフォームの上に試験体を水平に乗せ、その中央部をインパクトハンマーで衝撃加振し、ＦＦＴアナライザで応答信号を測定し、その応答関数から損失係数を測定した。加振回数は８回、ＦＦＴアナライザは小野測器製ＣＦ５２２０を使用した。結果を表２に示す。表２中、損失係数ηが０．１以上の場合を○、０．１未満を×と評価した。
【００４１】
２）接着性能
上記塗布型制振材料組成物に対して、ＪＩＳ  Ｋ５５３８  壁ボード用接着剤の引張り強さ試験に準じて接着強さ試験をおこなった。被着体として、下地材料は木材（ひのき）、仕上材料として合板（５プライ）を使用した。試験の環境条件はＪＩＳ  Ｋ５５３８に規定される標準条件による。結果を表２に示した。引張り接着強さ５ｋｇ／ｍ2以上の場合を○、５ｋｇ／ｍ2未満を×と評価した。
【００４２】
３）粘度
ＪＩＳ  Ｋ６８３３−１９９４  接着剤の一般試験方法に準じ、ＢＳ型粘度計（回転数：毎分１０回）を用いて粘度測定を行った。測定温度は２３℃である。結果を表２に示す。
【００４３】
【表２】
2006063190.tif 000004
【００４４】
（実施例２）
表１に示したように、（Ａ）加水分解性の珪素含有官能基を有する重合体としてサイリルＳＡＴ−２００（鐘淵化学工業（株）製）を１００重量部、（Ｂ）スチレン系（共）重合体としてＦＴＲ−７１００（三井化学工業（株）製）：１００重量部、可塑剤としてエクセノール３０２０（ポリプロピレングリコール：旭硝子（株）製）：１００重量部、充填材としてカルファイン２００Ｍ（表面処理膠質炭酸カルシウム：丸尾カルシウム（株）製）を２５０重量部それぞれ配合し加熱溶融させた後、（Ｃ）硬化触媒としてＳＣＡＴ−２５（ジブチル錫ジアセチルアセテート：三共有機合成（株）製）：２重量部、シランカップリング剤であるＫＢＭ−６０３（Ｎ−β（アミノエチル）γ−アミノプロピルトリメトキシシラン：信越化学工業（株）製）：４重量部、及び水分吸収剤としてＫＢＭ−１００３（ビニルトリメトキシシラン：信越化学工業（株）製）を１重量部それぞれ添加して塗布型制振材料組成物を調製した。得られた塗布型制振材料組成物について、実施例１と同様、実験を行った。結果を表２に示す。
【００４５】
（実施例３）
表１に示したように、（Ａ）加水分解性の珪素含有官能基を有する重合体としてサイリルＭＡ−４７０（鐘淵化学工業（株）製）及びサイリルＳＡＴ−２００（鐘淵化学工業（株）製）を各々５０重量部、（Ｂ）スチレン系（共）重合体としてＦＴＲ−６１００（三井化学工業（株）製）：１００重量部、可塑剤としてエクセノール３０２０（ポリプロピレングリコール：旭硝子（株）製）：１００重量部、充填材としてカルファイン２００Ｍ（表面処理膠質炭酸カルシウム：丸尾カルシウム（株）製）を２５０重量部それぞれ配合し加熱溶融させた後、（Ｃ）硬化触媒としてＳＣＡＴ−２５（ジブチル錫ジアセチルアセテート：三共有機合成（株）製）：２重量部、シランカップリング剤であるＫＢＭ−６０３（Ｎ−β（アミノエチル）γ−アミノプロピルトリメトキシシラン：信越化学工業（株）製）：４重量部、及び水分吸収剤としてＫＢＭ−１００３（ビニルトリメトキシシラン：信越化学工業（株）製）を１重量部それぞれ添加して塗布型制振材料組成物を調製した。得られた塗布型制振材料組成物について、実施例１と同様、実験を行った。結果を表２に示す。
【００４６】
（実施例４）
表１に示したように、（Ａ）加水分解性の珪素含有官能基を有する重合体としてサイリルＭＡ−４７０（鐘淵化学工業（株）製）及びサイリルＳＡＴ−２００（鐘淵化学工業（株）製）を各々５０重量部、（Ｂ）スチレン系（共）重合体としてＦＴＲ−６１００（三井化学工業（株）製）：７０重量部、可塑剤としてエクセノール３０２０（ポリプロピレングリコール：旭硝子（株）製）：１００重量部、充填材としてカルファイン２００Ｍ（表面処理膠質炭酸カルシウム：丸尾カルシウム（株）製）を２５０重量部それぞれ配合し加熱溶融させた後、（Ｃ）硬化触媒としてＳＣＡＴ−２５（ジブチル錫ジアセチルアセテート：三共有機合成（株）製）：２重量部、シランカップリング剤であるＫＢＭ−６０３（Ｎ−β（アミノエチル）γ−アミノプロピルトリメトキシシラン：信越化学工業（株）製）：４重量部、及び水分吸収剤としてＫＢＭ−１００３（ビニルトリメトキシシラン：信越化学工業（株）製）を１重量部それぞれ添加して塗布型制振材料組成物を調製した。得られた塗布型制振材料組成物について、実施例１と同様、実験を行った。結果を表２に示す。
【００４７】
（実施例５）
表１に示したように、（Ａ）加水分解性の珪素含有官能基を有する重合体としてサイリルＭＡ−４７０（鐘淵化学工業（株）製）及びサイリルＳＡＴ−２００（鐘淵化学工業（株）製）を各々５０重量部、（Ｂ）スチレン系（共）重合体としてＦＴＲ−６１００（三井化学工業（株）製）：２００重量部、可塑剤としてエクセノール３０２０（ポリプロピレングリコール：旭硝子（株）製）：１００重量部、充填材としてカルファイン２００Ｍ（表面処理膠質炭酸カルシウム：丸尾カルシウム（株）製）を２５０重量部それぞれ配合し加熱溶融させた後、（Ｃ）硬化触媒としてＳＣＡＴ−２５（ジブチル錫ジアセチルアセテート：三共有機合成（株）製）：２重量部、シランカップリング剤であるＫＢＭ−６０３（Ｎ−β（アミノエチル）γ−アミノプロピルトリメトキシシラン：信越化学工業（株）製）：４重量部、及び水分吸収剤としてＫＢＭ−１００３（ビニルトリメトキシシラン：信越化学工業（株）製）を１重量部それぞれ添加して塗布型制振材料組成物を調製した。得られた塗布型制振材料組成物について、実施例１と同様、実験を行った。結果を表２に示す。
【００４８】
（実施例６）
表１に示したように、（Ａ）加水分解性の珪素含有官能基を有する重合体としてサイリルＭＡ−４７０（鐘淵化学工業（株）製）及びサイリルＳＡＴ−２００（鐘淵化学工業（株）製）を各々５０重量部、（Ｂ）スチレン系（共）重合体としてＦＴＲ−６１００（三井化学工業（株）製）：５０重量部、可塑剤としてエクセノール３０２０（ポリプロピレングリコール：旭硝子（株）製）：２５０重量部、充填材としてカルファイン２００Ｍ（表面処理膠質炭酸カルシウム：丸尾カルシウム（株）製）を２５０重量部それぞれ配合し加熱溶融させた後、（Ｃ）硬化触媒としてＳＣＡＴ−２５（ジブチル錫ジアセチルアセテート：三共有機合成（株）製）：２重量部、シランカップリング剤であるＫＢＭ−６０３（Ｎ−β（アミノエチル）γ−アミノプロピルトリメトキシシラン：信越化学工業（株）製）：４重量部、及び水分吸収剤としてＫＢＭ−１００３（ビニルトリメトキシシラン：信越化学工業（株）製）を１重量部それぞれ添加して塗布型制振材料組成物を調製した。得られた塗布型制振材料組成物について、実施例１と同様、実験を行った。結果を表２に示す。
【００４９】
（実施例７）
表１に示したように、（Ａ）加水分解性の珪素含有官能基を有する重合体としてサイリルＭＡ−４７０（鐘淵化学工業（株）製）及びサイリルＳＡＴ−２００（鐘淵化学工業（株）製）を各々５０重量部、（Ｂ）スチレン系（共）重合体としてＦＴＲ−６１００（三井化学工業（株）製）：１００重量部、可塑剤としてエクセノール３０２０（ポリプロピレングリコール：旭硝子（株）製）：２５重量部、充填材としてカルファイン２００Ｍ（表面処理膠質炭酸カルシウム：丸尾カルシウム（株）製）を２５０重量部それぞれ配合し加熱溶融させた後、（Ｃ）硬化触媒としてＳＣＡＴ−２５（ジブチル錫ジアセチルアセテート：三共有機合成（株）製）：２重量部、シランカップリング剤であるＫＢＭ−６０３（Ｎ−β（アミノエチル）γ−アミノプロピルトリメトキシシラン：信越化学工業（株）製）：４重量部、及び水分吸収剤としてＫＢＭ−１００３（ビニルトリメトキシシラン：信越化学工業（株）製）を１重量部それぞれ添加して塗布型制振材料組成物を調製した。得られた塗布型制振材料組成物について、実施例１と同様、実験を行った。表２に示す。
【００５０】
（比較例１）
表１に示したように、（Ａ）加水分解性の珪素含有官能基を有する重合体としてサイリルＭＡ−４７０（鐘淵化学工業（株）製）及びサイリルＳＡＴ−２００（鐘淵化学工業（株）製）を各々５０重量部、可塑剤としてエクセノール３０２０（ポリプロピレングリコール：旭硝子（株）製）：１００重量部、充填材としてカルファイン２００Ｍ（表面処理膠質炭酸カルシウム：丸尾カルシウム（株）製）をそれぞれ配合し加熱溶融させた後、（Ｃ）硬化触媒としてＳＣＡＴ−２５（ジブチル錫ジアセチルアセテート：三共有機合成（株）製）：２重量部、シランカップリング剤であるＫＢＭ−６０３（Ｎ−β（アミノエチル）γ−アミノプロピルトリメトキシシラン：信越化学工業（株）製）：４重量部、及び水分吸収剤としてＫＢＭ−１００３（ビニルトリメトキシシラン：信越化学工業（株）製）を１重量部それぞれ添加して塗布型制振材料組成物を調製した。得られた塗布型制振材料組成物について、実施例１と同様、実験を行った。結果を表２に示す。
【００５１】
（比較例２）
表１に示したように、（Ａ）加水分解性の珪素含有官能基を有する重合体としてサイリルＭＡ−４７０（鐘淵化学工業（株）製）及びサイリルＳＡＴ−２００（鐘淵化学工業（株）製）を各々５０重量部、可塑剤としてエクセノール３０２０（ポリプロピレングリコール：旭硝子（株）製）：３００重量部、充填材としてカルファイン２００Ｍ（表面処理膠質炭酸カルシウム：丸尾カルシウム（株）製）をそれぞれ配合し加熱溶融させた後、（Ｃ）硬化触媒としてＳＣＡＴ−２５（ジブチル錫ジアセチルアセテート：三共有機合成（株）製）：２重量部、シランカップリング剤であるＫＢＭ−６０３（Ｎ−β（アミノエチル）γ−アミノプロピルトリメトキシシラン：信越化学工業（株）製）：４重量部、及び水分吸収剤としてＫＢＭ−１００３（ビニルトリメトキシシラン：信越化学工業（株）製）を１重量部それぞれ添加して塗布型制振材料組成物を調製した。得られた塗布型制振材料組成物について、実施例１と同様、実験を行った。結果を表２に示す。
【００５２】
（比較例３）
塗布型制振材料組成物として、アクリルエマルジョン系接着剤（ＥＭ８５０、セメダイン株式会社製）を用いて実施例１と同様に実験を行った。結果を表２に示す。
【００５３】
表２に示した如く、実施例１〜７で得られた塗布型制振材料組成物は損失係数が０．１を大きく超え、制振性の高いことがわかる。それに対して比較例１のものは、損失係数が０．１未満であり、振動が実施例のものに比べ長い時間続いていることがわかる。また、比較例２及び３は接着性能が悪かった。
【００５４】
本発明の建築用複合板を床、壁、天井に用いることで、固体伝搬音を効率よく遮断し、その結果、床、壁、天井から伝わる他室からの音の伝わりをおさえることができる。
【図面の簡単な説明】
【００５５】
【図１】本発明の建築用複合板の一例を示す断面図である。
【図２】建築用複合板の損失係数の測定方法を示す模式的説明図である。
【符号の説明】
【００５６】
１０：建築用複合板、１２，１２ａ，１２ｂ：建築用板、１４：塗布型制振材料組成物、２０：試験体、２０ａ：試験体中心部、２２：ウレタンフォーム、２４：インパクトハンマー、２６：加速度ピックアップ、２８：測定器、３０ａ，３０ｂ：木質合板。
【図１】
2006063190.tif 000005
【図２】
2006063190.tif 000006